ДЕКОРАТИВНАЯ ТКАНЬ С ПОНИЖЕННОЙ ГОРЮЧЕСТЬЮ "ДЕКОР М"
DECORATIVE FABRIC WITH LOW INFLAMMABILITY "DECOR M"

Изобретение относится к текстильной промышленности, а именно к декоративным тканям, предназначенным для оформления интерьеров общественных зданий, учреждений, транспорта.
Статистика пожаров свидетельствует о том, что в большинстве случаев при пожарах источниками распространения пламени являются текстильные материалы различного функционального назначения - шторы, занавеси, отделочные и набивочные материалы, используемые при изготовлении мягкой мебели, спальных принадлежностей, напольные ковровые покрытия и т.д.
Известна огнетеплостойкая двухсторонняя ткань, используемая для изготовления одежды, защищающей от огнетеплотермоизлучения, для металлургов, сварщиков, пожарных. Ткань выполнена полутора- или двухслойным переплетением из негорючего и горючего компонентов, выбранного из группы шерстяных, хлопковых, льняных волокон. Негорючий компонент представляет собой крученую огнезащищенную пряжу из шерстяного волокна, содержащую 1-10% фторцирконата калия от веса пряжи.
2
Горючий компонент выполнен в виде крученой пряжи из шерстяного, или хлопкового, или льняного, или льносмесового волокна. Соотношение волокон негорючего и горючего компонентов в ткани равно соответственно (2,2-4):1. Поверхностная плотность находится в пределах 210-650 г/м (RU 2196194, D03D 1/00, 10/01/2003 г.). Однако данный материал имеет специальное назначение, отличается высокой стоимостью и не удовлетворяет потребителя ввиду ограниченности ассортимента и структуры.
Наиболее близким аналогом к данному техническому решению является ткань из огнезащищенной полиэфирной нити марки Тревира CS, выпускаемая в Германии, которая применяется для оформления интерьеров, офисов, театров, концертных залов, жилых помещений и т.д. Однако данная ткань обладает низкой гигроскопичностью и высокой электризуемостью, в результате чего происходит накопление статического электричества на поверхности ткани, которое способствует «прилипанию» пыли и различных загрязнений, а также снижает физиологическую комфортность при эксплуатации. Кроме того, ткани из волокна Тревира CS имеют большую потребительскую усадку и высокую пиллингуемость, что отрицательно сказывается на внешнем виде готовых изделий (ж. «Химические волокна», №3, 2005 г., с.33-38).
Задачей изобретения является создание декоративной ткани, обеспечивающей достижение технического результата, состоящего в расширении ассортимента тканей, создании оптимальной структуры ткани, включающей горючие и негорючие волокна, обеспечивающей сочетание высоких огнезащитных свойств, пониженных электризуемости, пиллингуемости, усадочности, улучшенной гигроскопичности и устойчивости к загрязнениям.
Введение горючей целлюлозосодержащей составляющей в структуру ткани способствует также снижению количества выделяемых при горении токсичных продуктов пиролиза.
Технический результат достигается в декоративной ткани с пониженной горючестью, выполненной переплетением из огнезащищенной полиэфирной пряжи (нитей), тем, что ткань дополнительно содержит горючий компонент, выбранный из группы хлопковых, вискозных льняных и смесовых волокон (нитей).
2
При этом соотношение волокон негорючего компонента и волокон горючего компонента в ткани равно соответственно 20:80-80:20, а поверхностная плотность ткани находится в пределах 160-350 г/м, причем горючий компонент пропитывается раствором антипирена на основе аммонийной соли фосфоновой кислоты с концентрацией 100-120 г/л.
Заявленная совокупность признаков позволяет создать новую декоративную ткань с пониженной горючестью с заявленными свойствами, выход за предложенные пределы и использование других структур не обеспечивают технического результата.
В качестве негорючего компонента использованы огнезащищенные полиэфирные пряжа и нити, например, линейной плотности 18,5 текс.
В качестве горючего компонента в основе или в утке использована крученая пряжа из хлопкового волокна, например, линейной плотности 25 текс ×2, из льняного волокна, например, линейной плотности 25 текс ×2, или из вискозных нитей, например, линейной плотности 16,7 текс ×2.
2
Плотность нитей на 10 см составляет по основе 480-800; по утку - 160-600, поверхностная плотность ткани равна 160-350 г/м.
Ткань выпускается шириной 140-160 см.
Конкретные примеры, технологические и физико-механические характеристики заявляемой ткани приведены в таблице.
В примере 1 использовали в качестве негорючего компонента модифицированную огнезащитную полиэфирную пряжу; в качестве горючего компонента - вискозную нить. При этом соотношение горючего и негорючего компонентов составляет 20:80. Пропитку ткани проводили водным раствором аммонийной соли фосфоновой кислоты с концентрацией 100 г/л.
В примере 2 использовали в качестве негорючего компонента модифицированную огнезащищенную полиэфирную пряжу, а в качестве горючего компонента - хлопчатобумажную пряжу. При этом соотношение горючего и негорючего компонентов составляет 50:50. Пропитку ткани проводят водным раствором аммонийной соли фосфоновой кислоты с концентрацией 110 г/л.
В примере 3 использовали в качестве негорючего компонента модифицированную огнезащищенную полиэфирную пряжу, а в качестве горючего компонента - льняную пряжу. При этом соотношение горючего и негорючего компонентов составляет 80:20. Пропитку ткани проводят водным раствором аммонийной соли фосфоновой кислоты с концентрацией 120 г/л.
В примере 4 использовали в качестве негорючего компонента модифицированные огнезащищенные текстурированные нити, а в качестве горючего компонента - льносодержащую, содержащую 40% льна и 60% хлопка, линейной плотности 25 текс. При этом соотношение горючего и негорючего компонентов составляет 30:70. Пропитку ткани проводили водным раствором аммонийной соли фосфоновой кислоты с концентрацией 100 г/л.
В примере 5 использовали ткань, содержащую в качестве негорючего компонента модифицированные текстурированные нити, а в качестве горючего компонента вискозную нить. При этом соотношение горючего и негорючего компонентов составляет 70:30. Пропитку ткани проводят водным раствором аммонийной соли фосфоновой кислоты с концентрацией 120 г/л.
В примере 6 использовали ткань, содержащую 100% полиэфирные огнезащищенные нити марки Тревира CS.
10
Как видно из таблицы, у заявленной ткани гигроскопичность увеличивается до 9,3% вместо 0,5 у известной ткани, значительно снижается электризуемость до 1,2·10 Ом см, предложенная ткань имеет низкую усадку после мокрой обработки, меньшую пиллингуемость при сохранении остальных показателей на уровне. Изделия из этой ткани в сочетании с привлекательной художественной колористикой создают комфортное пространство для работы, отдыха, учебы и т.д.